(57)【要約】【課題】骨内への液体の導入による細胞の回収方法において、細胞を含む液体が骨の表面から漏れ出ることを抑制することを課題とする。【解決手段】骨の外表面に密着する被覆剤で骨の外表面が被覆され、且つ被覆剤及び骨の外表面を貫通して骨の内部に達する第１及び第２の穴を有する加工骨を用いることにより、上記の課題を解決する。【選択図】なし【特許請求の範囲】
【請求項１】
骨の外表面に密着する被覆剤で骨の外表面が被覆され、且つ前記被覆剤及び骨の外表面を貫通して骨の内部に達する第１及び第２の穴を有する加工骨を調製する工程と、
前記第１の穴から加工骨内に液体を導入する工程と、
前記第２の穴から細胞を含む液体を回収する工程と
を含む、細胞の回収方法。
【請求項２】
第１及び第２の穴が、被覆剤と骨膜又は関節軟骨とを貫通して骨の内部に達する穴である請求項１に記載の方法。
【請求項３】
加工骨内に導入する液体が、液体培地、生理食塩水、リン酸緩衝生理食塩水、臓器保存液、血漿、血清又はそれらの混合物である請求項１又は２に記載の方法。
【請求項４】
加工骨内に導入する液体が、薬剤、細胞、核酸及びタンパク質から選択される少なくとも１種を含む請求項１〜３のいずれか１項に記載の方法。
【請求項５】
調製工程、導入工程及び回収工程が、４℃以上50℃以下の温度範囲で行われる請求項１〜４のいずれか１項に記載の方法。
【請求項６】
被覆剤が、樹脂、接着剤、高分子膜、ゲル及び石膏から選択される少なくとも１種である請求項１〜５のいずれか１項に記載の方法。
【請求項７】
樹脂が、熱硬化性樹脂、熱可塑性樹脂又は光硬化性樹脂である請求項６に記載の方法。
【請求項８】
樹脂が、シリコーン樹脂、エポキシ樹脂、フェノール樹脂及びポリメチルメタクリレートから選択される少なくとも１種である請求項７に記載の方法。
【請求項９】
高分子膜が、生体高分子の膜及び合成高分子の膜から選択される少なくとも１種である請求項６に記載の方法。
【請求項１０】
生体高分子の膜が、キトサン、アルギン酸塩及びペクチンから選択される少なくとも１種の多糖類を含む請求項９に記載の方法。
【請求項１１】
接着剤が、無機系接着剤、天然系接着剤又は合成接着剤である請求項６に記載の方法。
【請求項１２】
被覆剤が、４℃以上50℃以下で前記骨に密着する請求項１〜１１のいずれか１項に記載の方法。
【請求項１３】
請求項１に記載の方法に用いられる加工骨であって、
骨の外表面に密着する被覆剤で骨の外表面が被覆され、
骨内に液体を導入するための第１の穴と、細胞を含む液体を回収するための第２の穴とを有し、
前記第１及び第２の穴が、前記被覆剤及び骨の外表面を貫通して骨の内部に達する、加工骨。
【請求項１４】
被覆剤が、樹脂、接着剤、高分子膜、ゲル及び石膏から選択される少なくとも１種である請求項１３に記載の加工骨。
【発明の詳細な説明】
【技術分野】
【０００１】
本発明は、被覆剤で骨の外表面が被覆された加工骨を用いる細胞の回収方法及びその加工骨に関する。
【背景技術】
【０００２】
骨は、一般に、その表面が骨膜で覆われている。骨膜の内側は骨質(緻密質及び海綿質)で構成されており、骨質の内側には髄腔と呼ばれる、骨髄で満たされた内腔がある。骨髄には様々な種類の細胞が存在し、これらの細胞は骨髄細胞と総称されている。
【０００３】
骨髄は造血器官として知られており、骨髄細胞には、成熟及び未成熟の血液細胞、並びに造血幹細胞が含まれる。それゆえ、免疫学的研究あるいは毒性試験などの目的で、実験動物の骨から骨髄を採取することが行われる。イヌ及びサルなどの大動物の場合は、麻酔下で骨髄穿刺針により骨から骨髄を直接採取することができる。一方、ラット及びマウスなどの小動物の場合は、大腿骨を摘出して骨の両端部(骨端)を切除し、注射針を付けたシリンジを用いて切断面から骨内にウシ胎仔血清(FBS)などの液体を注入することにより、骨髄を流し出して採取することができる(例えば、非特許文献１を参照されたい)。
【先行技術文献】
【非特許文献】
【０００４】
【非特許文献１】Kakiuchi S.ら, J. Toxicol. Sci., vol.29, No.2, p.101-111, 2004
【発明の概要】
【発明が解決しようとする課題】
【０００５】
本発明者らは、骨の内部に液体を注入することにより骨内の細胞を回収する上記方法を、大動物から摘出した骨に応用した。すなわち、本発明者らは、ブタから摘出した大腿骨において長手方向に間隔をあけて２つの穴を開け、一方の穴から生理食塩水を導入して、細胞を含む液体をもう一方の穴から回収することを試みた。すると、驚くべきことに、細胞を含む液体は穴からはあまり回収されず、そのほとんどが骨の表面から漏れ出ていた。このように、本発明者らは、骨内への液体の導入による細胞の回収方法では、液体が骨の表面から漏れ出ることにより、骨内の細胞を高い収率で回収できないことを新たに見出した。
【課題を解決するための手段】
【０００６】
本発明者らは、鋭意研究の結果、骨の内部への液体の導入により骨内の細胞を回収する方法において、骨の外表面を被覆剤で覆うことにより、細胞を含む液体が骨の外表面から漏れ出ることを抑制できることを見出して、本発明を完成した。
【０００７】
よって、本発明は、骨の外表面に密着する被覆剤で骨の外表面が被覆され、且つその被覆剤及び骨の外表面を貫通して骨の内部に達する第１及び第２の穴を有する加工骨を調製する工程と、上記の第１の穴から加工骨内に液体を導入する工程と、上記の第２の穴から細胞を含む液体を回収する工程とを含む、細胞の回収方法を提供する。
【０００８】
また、本発明は、上記の方法に用いられる加工骨であって、骨の外表面に密着する被覆剤で骨の外表面を被覆され、骨内に液体を導入するための第１の穴と、細胞を含む液体を回収するための第２の穴とを有し、これらの第１及び第２の穴が、被覆剤及び骨の外表面を貫通して骨の内部に達する、加工骨を提供する。
【発明の効果】
【０００９】
本発明によれば、骨の内部への液体の導入により骨内の細胞を回収する方法において、細胞を含む液体が骨の表面から漏れ出ることを抑制し、細胞を効率よく回収することを可能にする。
【図面の簡単な説明】
【００１０】
【図１】本実施形態の細胞の回収方法に適する灌流システムの模式図である。
【図２】実施例１において、ポリジメチルシロキサン(PDMS)で被覆した加工骨に生理食塩水を導入したときの写真である。
【図３】比較例１において、被覆していないブタ大腿骨に生理食塩水を導入したときの写真である。
【図４】実施例２において、PDMSで被覆した加工骨に生理食塩水を導入したときの写真である。
【図５】比較例２において、被覆していないブタ大腿骨に生理食塩水を導入したときの写真である。
【図６】実施例３において、エポキシパテで被覆した加工骨に生理食塩水を導入したときの写真である。
【発明を実施するための形態】
【００１１】
本実施形態の細胞の回収方法(以下、単に「方法」ともいう)は、上記の加工骨の第１の穴から液体を導入し、第２の穴から細胞を含む液体を回収する方法である。本実施形態の方法は、用手法で実施することもできるが、送液ポンプなどを用いる灌流システムにより実施することもできる。本実施形態の方法に適した灌流システムの一例を図１に示した。図１に示される灌流システムは、主に、被覆剤１０２で被覆された骨１０１(加工骨)、灌流液ボトル２０１、送液ポンプ２０２、回収ボトル３０１、それらをつなぐチューブ４０１〜４０７、並びに三方活栓５０１及び５０２から構成されている。図１において、矢印は、灌流液としての液体が流れる方向を示す。
【００１２】
図１に示される灌流システムでは、導入口Ａからチューブ４０４を介して、任意の成分を液体に添加することができる。例えば、細胞を液体に添加して骨内に導入し、回収後の該細胞の変化を観察することなどができる。よって、本実施形態の方法で回収される細胞には、骨髄細胞だけでなく、外部から添加した細胞も含まれる。回収口Ｂからは、回収ボトル３０１に回収される細胞を含む液体をサンプリングすることができる。以下、本実施形態の方法の各工程について説明する。
【００１３】
本実施形態の方法では、まず、骨の外表面に密着する被覆剤で骨の外表面が被覆され、且つ被覆剤及び骨の外表面を貫通して骨の内部に達する第１及び第２の穴を有する加工骨を調製する工程が行われる。
【００１４】
加工骨に調製される骨は、魚類、両生類、は虫類、鳥類及び哺乳類のいずれの動物の骨であってもよいが、それらの中でも、ヒトを除く哺乳類の骨が特に好ましい。そのような哺乳類の動物としては、動物実験に使用される動物又は家畜が好ましく、例えば、ブタ、ウシ、ウマ、ヤギ、ヒツジ、サル、イヌ、ネコ、ウサギ、モルモット、ラット、マウスなどが挙げられる。
【００１５】
骨の種類は特に限定されず、硬骨であれば、長骨、短骨、扁平骨及び不規則骨のいずれの種類の骨を用いてもよい。長骨としては、例えば、上腕骨、橈骨、尺骨、中手骨、大腿骨、脛骨、腓骨、中足骨などが挙げられる。短骨としては、例えば、手根骨、足根骨などが挙げられる。扁平骨としては、例えば、頭頂骨、胸骨、肋骨、腸骨などが挙げられる。不規則骨としては、例えば、椎骨、肩甲骨などが挙げられる。
【００１６】
本実施形態の方法では、加工骨に調製される骨は、動物から摘出した直後の骨を用いることが好ましい。骨の摘出直後に本実施形態の方法を実施しない場合は、摘出した骨を冷蔵してもよい。冷蔵温度は、一般的な温度、例えば４℃でよい。摘出からすぐに冷蔵保存した場合、摘出後１日以内に用いることが好ましい。動物から骨を摘出する方法自体は、当該技術において公知である。
【００１７】
加工骨の調製工程は、骨を被覆剤で被覆する工程と、骨に第１及び第２の穴を開ける工程とを含む。本実施形態において、骨を被覆する工程と、骨に第１及び第２の穴を開ける工程とを行う順序は、特に限定されない。例えば、骨を被覆剤で被覆してから、該被覆剤及び骨の外表面を貫通して骨の内部に達する穴を骨に開けてもよい。あるいは、内部に達する穴を骨に開けてから、その穴をふさぐことなく被覆剤で該骨を被覆してもよい。先に穴を骨に開けた場合は、その骨を被覆剤で被覆する前に、例えば、穴と同じ直径を有する管又は棒、好ましくは注射針を各穴に挿入しておくことにより、被覆剤でふさがれないよう穴を確保することができる。
【００１８】
加工骨の第１及び第２の穴は、被覆剤及び骨の外表面を貫通して骨の内部に達する穴である。本実施形態では、骨における穴の位置は特に限定されない。例えば、長骨の骨幹など骨膜に覆われた部分に穴を開ける場合、第１及び第２の穴は、被覆剤及び骨の外表面としての骨膜を貫通して骨の内部に達する穴となる。一方で、骨の関節面には骨膜はなく、関節面は関節軟骨に覆われている。よって、骨の関節面に穴を開ける場合、第１及び第２の穴は、被覆剤及び骨の外表面としての関節軟骨を貫通して骨の内部に達する穴となる。なお、骨に穴を開ける手段は特に限定されず、針又はドリルなどの道具を用いればよい。
【００１９】
本実施形態において、第１の穴の深さは、この穴から導入される後述の液体が骨髄と接触することが可能となる深さであることが好ましい。また、第２の穴の深さは、この穴から、後述の細胞を含む液体の回収が可能となる深さであることが好ましい。そのような第１及び第２の穴の深さとしては、例えば、骨質に達する深さであり、好ましくは海綿質に達する深さであり、より好ましくは髄腔に達する深さである。
【００２０】
第１及び第２の穴の大きさは、液体の導入及び細胞を含む液体の回収が可能な大きさであれば特に限定されない。例えば、第１及び第２の穴の直径は、液体の導入及び細胞を含む液体の回収のために用いる管又は注射針と同じ直径であればよく、直径を0.3 mm以上2.1 mm以下の範囲で適宜設定することができる。
【００２１】
本実施形態の方法では、骨の内部に液体を導入して細胞を回収するので、第１の穴と第２の穴との間は一定の距離があることが好ましい。第１の穴と第２の穴との間の距離は、骨の大きさに応じて適宜決定すればよい。例えば、大腿骨などの長骨の場合では、一方の骨端に近い骨幹部分に第１の穴を開け、反対側の骨端に近い骨幹部分に第２の穴を開けることができる。
【００２２】
本実施形態においては、第１及び第２の穴は、それぞれ１つずつであってもよいし、複数であってもよい。第１及び第２の穴の数は、互いに同じであってもよいし、異なっていてもよい。
【００２３】
本発明において、被覆剤は、骨の外表面に密着することにより、第２の穴から回収されるべき液体及び細胞が骨の外表面から漏れ出ることを抑制するために用いられる。よって、被覆剤は、骨の外表面に密着可能であること、及び、骨の外表面からの液体及び細胞の漏出を抑制できることの２つの性質を併せ持つ物質、材料又は製品であれば、特に限定されない。そのような被覆剤としては、当該技術において公知の樹脂、接着剤、高分子膜、ゲル、石膏などが例示される。本発明においては、これらの被覆剤の中から１種又は２種以上を用いることができる。
【００２４】
本実施形態においては、骨内の細胞は、後述の液体とともに回収されることから、被覆剤は水を透過しない性質であることが好ましい。また、骨が乾燥すると、骨内の細胞が損傷する可能性があるので、被覆剤は、骨の外表面が湿った状態であっても骨に密着可能であることが好ましい。
【００２５】
本実施形態においては、被覆剤と骨の外表面とが隙間なく接している限り、被覆剤と骨の外表面とが密着する原理又は形態などは特に限定されない。すなわち、被覆剤と骨の外表面とは、単に密接しているだけでもよいし、機械的結合をしていてもよいし、物理的又は化学的に相互作用していてもよい。機械的結合としては、骨の外表面の微小な凹部に被覆剤が流入して固化することによるアンカー効果が挙げられる。物理的相互作用としては、ファン・デル・ワールス力による結合及び静電的相互作用などが挙げられる。化学的相互作用としては、共有結合又はイオン結合を形成することなどが挙げられる。また、骨の外表面に部分的に肉片などが付着していた場合であっても、骨の外表面からの液体漏出を抑制できるのであれば肉片などを完全に除去せずに被覆剤で被覆してもよい。本明細書では、一部に肉片などが付着した骨の外表面を被覆剤で被覆する場合も、被覆剤が「骨の外表面に密着する」ことに含まれる。
【００２６】
被覆剤としての樹脂は、硬化性樹脂、可塑性樹脂などを用いることができる。硬化性樹脂としては、熱硬化性樹脂、光硬化性樹脂などが例示される。可塑性樹脂としては、熱可塑性樹脂などが例示される。熱硬化性樹脂としては、エポキシ樹脂、シリコーン樹脂、フェノール樹脂、尿素樹脂、メラミン樹脂、不飽和ポリエステル樹脂、フェノキシ樹脂、ビニルエステル樹脂、フラン樹脂、ジアリルフタレート樹脂などが挙げられる。
【００２７】
熱可塑性樹脂としては、ポリ塩化ビニル、ポリ塩化ビニリデン、ポリスチレン、スチレン・アクリロニトリル共重合体、高密度ポリエチレン、中密度ポリエチレン、低密度ポリエチレン、エチレン・酢酸ビニル共重合体、ポリプロピレン、ポリメチルメタクリレート、メタクリル・スチレン共重合体、酢酸セルロース、ポリエチレンテレフタレート、フッ化ビニリデンなどが挙げられる。
【００２８】
光硬化性樹脂としては、ウレタンアクリレート、エポキシアクリレート、ポリエステルアクリレート、ポリブタジエンアクリレート、シリコンアクリレート、アミノ樹脂アクリレート、脂環式エポキシ樹脂、グリシジルエーテルエポキシ樹脂、ウレタンビニルエーテル、ポリエステルビニルエーテルなどが挙げられる。
【００２９】
熱硬化性樹脂及び熱可塑性樹脂の中には、常温で硬化する性質の樹脂がある。そのような常温硬化性樹脂としては、シリコーン樹脂、エポキシ樹脂、フェノール樹脂及びポリメチルメタクリレートなどが挙げられ、これらの樹脂は本実施形態の方法の被覆剤として特に適している。
【００３０】
被覆剤としての接着剤は、無機系接着剤、天然系接着剤及び合成接着剤から適宜選択できる。無機接着剤としては、ケイ酸ソーダ、セメント、漆喰などが挙げられる。
【００３１】
天然系接着剤としては、天然ゴム接着剤、カゼイン接着剤、耐水性デンプン接着剤、にかわ、アルブミンなどが挙げられる。
【００３２】
合成接着剤としては、エポキシ樹脂系接着剤、アクリル樹脂系接着剤、αオレフィン樹脂系接着剤、ポリエチレン樹脂系接着剤、酢酸ビニル樹脂系接着剤、塩化ビニル樹脂系接着剤、エチレン−酢酸ビニル樹脂系接着剤、シアノアクリレート系接着剤、水性高分子−イソシアネート系接着剤、クロロプレンゴム系接着剤、スチレン−ブタジエンゴム系接着剤、ニトリルゴム系接着剤、ポリサルファイド系接着剤、ブチルゴム系接着剤、シリコーンゴム系接着剤、ポリスチレン系接着剤、ポリ酢酸ビニル系接着剤、変性シリコーン系接着剤、ポリオレフィン系接着剤、ポリウレタン系接着剤、ポリメタクリレート樹脂系接着剤、フェノール樹脂系接着剤、尿素樹脂系接着剤、メラミン樹脂系接着剤、レゾルシノール系接着剤、ポリエステル系接着剤、ポリイミド系接着剤、ニトロセルロース接着剤、メチルセルロース、カルボキシメチルセルロースなどが挙げられる。これらの合成接着剤は、液体であってもよいし、エマルジョンであってもよい。また、アクリル樹脂系感圧型粘着テープのように、適当な基材に接着剤を塗布したテープを用いてもよい。
【００３３】
被覆剤としての高分子膜は、生体高分子の膜及び合成高分子の膜から適宜選択できる。生体高分子の膜としては、例えば、キトサン、アルギン酸塩及びペクチンなどの多糖類の膜、並びに、再生セルロース及びセルローストリアセテートなどの植物由来のセルロース膜などが挙げられる。また、キトサン及びアルギン酸塩が交互に積層されてなる膜も被覆剤として適している。合成高分子の膜としては、ポリアクリロニトリル、ポリメチルメタクリレート、ポリスルホン、ポリエーテルスルホン、ポリ塩化ビニリデン、ポリ塩化ビニル、中密度ポリエチレン、低密度ポリエチレン、ポリプロピレン、エチレンビニルアルコール共重合体などの膜が挙げられる。高分子膜の形状は特に限定されず、骨の形状に応じて、テープ、フィルム、シートなどの形状から適宜選択できる。
【００３４】
被覆剤としてのゲルは、水を溶媒として包含するゲルから適宜選択することができ、例えば、寒天、ゼラチン、アガロースゲル、ポリアクリルアミドゲル、ポリヒドロキシエチルメタクリレートゲルなどが挙げられる。
【００３５】
被覆剤としての石膏は、硫酸カルシウムを主成分とする。本実施形態の方法には、半水石膏、二水石膏、無水石膏などを用いることができる。ギプスのように、焼石膏粉末と綿布とを含むものを被覆剤として用いてもよい。
【００３６】
本実施形態の方法では、導入された液体の好ましい回収率は50％以上、さらに好ましい回収率は80％以上である。この回収率であれば、第２の穴から回収された液体に含まれる細胞を免疫学的研究や毒性試験などに好適に用いることができる。したがって、本実施形態で用いられる被覆剤は、この回収率で第２の穴から液体を回収できるよう、骨の外表面からの液体漏出を抑制できることが好ましい。
【００３７】
上記の被覆剤を骨の外表面に密着させる方法は、被覆剤の種類又は形態に応じて適宜選択できる。例えば、液体の状態から硬化して固体の状態になる被覆剤を用いる場合は、液体の状態にある被覆剤に骨を浸すか又は液体の状態にある被覆剤を骨の外表面に塗布するなどして、骨全体を被覆剤で覆い、その状態で被覆剤を硬化させることが挙げられる。パテなどの可塑性のある状態から硬化する被覆剤を用いる場合は、可塑性のある状態の被覆剤で骨全体を覆い、その状態で被覆剤を硬化させることが挙げられる。薄膜状の形態をした被覆剤を用いる場合は、その被覆剤を骨の外表面に貼付するか又は被覆剤で骨を包むことより、骨全体を覆うことが挙げられる。
【００３８】
本実施形態の方法では、加工骨の調製工程の後、第１の穴から加工骨内に液体を導入する工程が行われる。この工程では、導入した液体を、骨の骨膜又は関節軟骨よりも内側の部分と接触させることを意図している。例えば、液体を、骨質、好ましくは海綿質、より好ましくは骨髄と接触させることが挙げられる。本実施形態において、液体を導入する手段は特に限定されず、注射針を付けたシリンジなどにより用手法で液体を導入してもよいし、送液ポンプを用いる灌流システムにより液体を導入してもよい。
【００３９】
液体の流速は、細胞を含む液体が第２の穴から回収可能な流速であれば、特に限定されない。そのような流速としては、臓器などの灌流実験において一般的に設定される流速であればよく、例えば0.01 mL/min以上100 mL/min以下、好ましくは0.1 mL/min以上20 mL/min以下の範囲から適宜設定すればよい。液体の量は特に限定されないが、例えば0.01 mL以上6000 mL以下の範囲から適宜決定すればよい。
【００４０】
導入する液体の種類は、細胞の生存に影響を与えない液体であれば特に限定されないが、例えば、細胞培養に通常用いられる液体培地(例えば、RPMI培地(Roswell Park Memorial Institute medium)、MEM培地(Minimum Essential Media)、DMEM培地(Dulbecco's Modified Eagle Medium)、Ham's F-12培地など)、生理食塩水、リン酸緩衝生理食塩水(PBS)、臓器保存液(UW液(University of Wisconsin solution)、ET-Kyoto液など)、血漿、血清又はそれらの混合物などが挙げられる。導入する液体の温度は、特に限定されないが、例えば４℃以上50℃以下、好ましくは20℃以上42℃以下、より好ましくは35℃以上38℃以下である。
【００４１】
液体には、任意の成分、例えば、薬剤、細胞、核酸、タンパク質、これらの混合物などを添加してもよい。これらは、液体にあらかじめ添加してもよいし、液体の導入の途中から添加してもよい。例えば、図１に示される灌流システムでは、これらの成分を導入口Ａから液体に添加することができる。
【００４２】
薬剤の種類は特に限定されず、例えば、細胞の生存又は維持に有用な薬剤、細胞の挙動、活性又は性質などに変化をもたらす薬剤などが挙げられる。細胞の生存又は維持に有用な薬剤としては、例えば、ビタミン、アミノ酸、抗生物質、抗真菌剤などが挙げられる。細胞の挙動、活性又は性質などに変化をもたらす薬剤としては、例えば、脱メチル化剤及びヒストン脱アセチル化酵素阻害剤などの細胞の後成的(エピジェネティック)状態を変化させる薬剤、塩化リチウムなどの細胞のシグナル伝達に関与する薬剤などが挙げられる。また、薬剤は、後述の核酸を細胞に導入するためのトランスフェクション用試薬であってもよい。
【００４３】
核酸の種類は特に限定されず、DNA、RNA及びそれらのハイブリッドのいずれであってもよい。核酸は、二本鎖及び一本鎖のいずれであってもよい。核酸は、色素、酵素及び放射性物質などの当該技術において公知の物質で修飾されていてもよい。核酸としては、例えば、興味対象の遺伝子、並びにその遺伝子を標的とするプローブ、siRNA、shRNA及びモルフォリノオリゴなどが挙げられる。
【００４４】
タンパク質の種類は特に限定されず、例えば、細胞の挙動、活性又は性質などに変化をもたらすタンパク質などが挙げられる。そのようなタンパク質としては、例えば、サイトカイン、ケモカイン、細胞増殖因子、抗体及びそれらの混合物などが挙げられる。
【００４５】
細胞の種類は特に限定されず、未分化細胞、前駆細胞、及び分化した細胞のいずれであってもよい。未分化の細胞は、生体内の発生学的な細胞系譜上で最終分化に至っていない細胞であれば特に制限されない。そのような未分化細胞としては、例えば、幹細胞及び前駆細胞が挙げられる。幹細胞としては、ES細胞(Embryonic Stem cells)、クローンES細胞、iPS細胞(induced Pluripotent Stem cells)、MUSE細胞(Multiliniage-differentiating Stress Enduring cells)、間葉系幹細胞、神経幹細胞、上皮幹細胞、肝幹細胞、生殖幹細胞、造血幹細胞、骨格筋幹細胞などが挙げられる。
【００４６】
前駆細胞としては、血小板前駆細胞、肝臓前駆細胞、心臓前駆細胞、神経前駆細胞などが挙げられる。血小板前駆細胞としては、巨核球前駆細胞、巨核芽球、前巨核球などが挙げられる。肝臓前駆細胞としては、肝芽細胞、肝前駆細胞、肝星細胞前駆細胞、肝幹前駆細胞、肝臓の血管内皮前駆細胞、肝臓の中皮細胞前駆細胞などが挙げられる。心臓前駆細胞としては、心筋前駆細胞、心臓の血管内皮前駆細胞などが挙げられる。神経前駆細胞としては、ニューロン前駆細胞、グリア前駆細胞、脳神経系の血管内皮前駆細胞などが挙げられる。
【００４７】
分化した細胞は、生体内の発生学的な細胞系譜上で最終分化に至った細胞であれば特に限定されない。そのような分化した細胞としては、例えば、成熟巨核球、骨芽細胞、軟骨細胞、脂肪細胞、肝細胞、肝中皮細胞、胆管上皮細胞、肝星細胞、肝類洞内皮細胞、クッパー細胞、ピット細胞、血管内皮細胞、膵管上皮細胞、膵導管細胞、腺房中心細胞、腺房細胞、ランゲルハンス島、心筋細胞、線維芽細胞、平滑筋細胞、１型肺胞上皮細胞、２型肺胞上皮細胞、クララ細胞、線毛上皮細胞、基底細胞、杯細胞、神経内分泌細胞、クルチッキー細胞、尿細管上皮細胞、尿路上皮細胞、円柱上皮細胞、糸球体上皮細胞、糸球体内皮細胞、蛸足細胞、メサンギウム細胞、神経細胞、アストロサイト、ミクログリア、オリゴデンドロサイトなどが挙げられる。
【００４８】
本実施形態の方法では、第２の穴から細胞を含む液体を回収する工程が行われる。本実施形態において、液体を回収する手段は特に限定されず、注射針を付けたシリンジなどにより用手法で、細胞を含む液体を回収してもよいし、図１に示されるような灌流システムにより、細胞を含む液体を回収してもよい。
【００４９】
本実施形態においては、一定量の液体を導入した後に、細胞を含む液体を回収することを一連のサイクルとして、このサイクルを繰り返してもよい。図１に示すような灌流システムを用いる場合では、液体の導入後、細胞を含む液体の回収が一旦始まれば、導入工程及び回収工程を同時に行うことができる。
【００５０】
本実施形態においては、回収した液体に含まれる細胞は、骨髄細胞に限らない。すなわち、導入する液体に上記の細胞を添加していた場合は、この添加された細胞が回収の対象となる。また、このような添加した細胞が未分化細胞又は前駆細胞である場合、この細胞に由来する細胞(例えば、加工骨内部を通過することによって分化した細胞など)も回収の対象である。
【００５１】
本実施形態において、上記の加工骨の調製工程、液体の導入工程及び細胞を含む液体の回収工程はいずれも４℃以上50℃以下の温度範囲の環境下で行うことが好ましい。より好ましい温度範囲は15℃以上42℃以下であり、さらに好ましい温度範囲は20℃以上38℃以下である。この温度範囲であれば、回収される細胞が受ける損傷を最小限に抑制することができる。したがって、被覆剤は、上記の温度範囲で骨に密着するものであることが好ましい。
【００５２】
本実施形態において、液体の導入開始から回収の終了までの時間は、流速及び液体の量に依存するが、例えば30秒以上3000分以下、好ましくは１分以上1500分以下の範囲から適宜設定すればよい。
【００５３】
本発明の範囲には、上記の方法に用いられる加工骨も含まれる。この加工骨は、骨の外表面に密着する被覆剤で骨の外表面が被覆され、骨内に液体を導入するための第１の穴と、細胞を含む液体を回収するための第２の穴とを有する。この第１及び第２の穴は、上記の被覆剤及び骨の外表面を貫通して骨の内部に達する。
【００５４】
本実施形態の加工骨に用いられる骨及び被覆剤などの材料、並びに加工骨の調製方法及び使用方法などは、本実施形態の細胞の回収方法について述べたことと同じである。
【００５５】
以下に、本発明を実施例により詳細に説明するが、本発明はこれらの実施例に限定されるものではない。
【実施例】
【００５６】
＜実施例１＞
この実施例では、被覆剤で被覆したブタ大腿骨を、図１に示す灌流システムを用いて生理食塩水を灌流し、導入した液体の回収効率を確認した。
【００５７】
１．加工骨の調製
(1-1)大腿骨の摘出及び穴の形成
ケタラールで麻酔したブタ(LWD系、体重30 kg程度)から大腿骨を摘出し、得られた大腿骨を４℃にて保管した。大腿骨に電動ドリルで直径1.2 mmの穴を２カ所開け、それらの穴に注射針(18G x 1 1/2”、テルモ株式会社製)を挿入した。
【００５８】
(1-2)骨の被覆
被覆剤として、シリコーン樹脂のポリジメチルシロキサン(PDMS)を用いた。SILPOT184(東レダウコーニング社)とCATALYST SILPOT184(東レダウコーニング社)とを10：1の割合で混合し、５分間撹拌した。撹拌後、得られた混合液(PDMS溶液)を真空装置にて15分間脱気処理をした。２つの穴に注射針を挿入した状態の大腿骨をプラスチックケースに入れ、脱気処理したPDMS溶液(600 mL)をプラスチックケースの中に流し込んだ。これをオーブンに入れ、40℃で５時間加熱してPDMSを硬化させて、加工骨を得た。
【００５９】
２．細胞の回収
(2-1)灌流システムの構築
本発明者らは、上記の加工骨に液体を導入して細胞を回収するために、図１に示される灌流システムを構築した。この灌流培養システムは、加工骨を備えた灌流部１００、液体を灌流部１００に導入するための送液部２００、灌流部１００から排出された灌流培養液を回収するための回収部３００、各構成要素をつなぐチューブ４０１〜４０７、並びに、外部から任意成分を導入するための三方活栓５０１及びサンプリングのための三方活栓５０２から構成される。以下、灌流部１００、送液部２００及び回収部３００について説明する。
【００６０】
a)灌流部１００
図１において、加工骨は、被覆剤１０２で被覆された骨１０１として図示されている。加工骨の各穴に挿入された２本の注射針にそれぞれチューブ４０３及び４０５(サフィード延長チューブ、テルモ株式会社製)をつなげた。チューブ４０３をつなげた注射針が挿入された穴を、液体を導入するための第１の穴とした。チューブ４０５をつなげた注射針が挿入された穴を、細胞を含む液体を回収導入するための第２の穴とした。
【００６１】
b)送液部２００
灌流液ボトル２０１(2002-5000SD、５L、アズワン株式会社製)と、送液ポンプ２０２(マスターフレックス送液ポンプ07528-10、ヤマト科学製)とを、チューブ４０１(C-フレックス  ポンプチューブ、製品番号6424-25、ヤマト科学製)を介して連結した。送液ポンプ２０２にチューブ４０２(C-フレックス  ポンプチューブ、製品番号6424-25、ヤマト科学製)をつなげた。チューブ４０２及び４０３を三方活栓５０１(タイプR型、コック仕様360°、TS−TR2K、テルモ株式会社製)につなげた。さらに、三方活栓５０１にチューブ４０４(C-フレックス  ポンプチューブ、製品番号6424-25、ヤマト科学製)をつなげた。本実施例では、灌流液ボトル２０１に入っている液体(生理食塩水)が、送液ポンプ２０２により加工骨の第１の穴から骨内へ導入される。
【００６２】
c)回収部３００
回収ボトル３０１(2250-0020、Thermo Scientific社製)と、三方活栓５０２(タイプR型、コック仕様360°、TS−TR2K、テルモ株式会社製)とを、チューブ４０６(C-フレックス  ポンプチューブ、製品番号6424-25、ヤマト科学製)を介して連結した。この三方活栓５０２にチューブ４０５をつなぎ、さらにチューブ４０７(C-フレックス  ポンプチューブ、製品番号6424-25、ヤマト科学製)をつなげた。
【００６３】
(2-2)灌流
生理食塩水(100 mL)を10 mL/minの流速で、加工骨の第１の穴から骨内へ導入した。生理食塩水を導入したときの写真を、図２に示す。導入した生理食塩水は骨髄中を流れ、第２の穴から細胞を含む液体を回収できた。回収した液体の量は99 mLであり、回収率(回収した液体量／導入した液体量)は99％であった。
【００６４】
３．考察
導入した液体のほとんど全てを第２の穴から回収できたことから、骨の表面からの液体の漏出はほとんど無かったと考えられる。よって、PDMSで骨を被覆することにより、骨の表面から液体が漏れ出ることを抑制し、灌流システムを用いた細胞回収が可能だと考えられる。
【００６５】
＜比較例１＞
この比較例では、ブタ大腿骨を被覆剤で被覆せずに、実施例１と同様の灌流実験を行った。
【００６６】
１．大腿骨の摘出及び穴の形成
実施例１と同様にして、ブタ(LWD系、体重30 kg程度)から摘出した大腿骨に直径1.2 mmの穴を２カ所開け、それらの穴に注射針(18G x 1 1/2”、テルモ株式会社製)を挿入した。各穴に注射針を挿入した状態の大腿骨を、ペーパータオルを敷いたトレーに載せた。
【００６７】
２．細胞の回収
(2-1)灌流システムの構築
大腿骨の各穴に挿入された注射針にチューブをつなぎ、実施例１と同様の灌流システムを構築した。この灌流システムは、実施例１の灌流部１００の加工骨に替えて、本比較例の大腿骨を用いたこと以外は、実施例１の灌流システムと同じである。
【００６８】
(2-2)灌流
生理食塩水(100 mL)を10 mL/minの流速で、加工骨の第１の穴から骨内へ導入した。生理食塩水を導入した後、大腿骨表面の様々な箇所から液漏れが生じた。液漏れが生じたときの写真を、図３に示す。図３に示されるように、漏れ出た液体は、大腿骨の下に敷いたペーパータオルに吸収されていた。第２の穴から回収した液体の量は９mLであり、回収率は９％であった。
【００６９】
３．考察
骨に液体を灌流すると、導入した液体は骨の表面から漏れ出ることがわかった。実施例１の結果と比較すると、被覆していない骨を用いる灌流システムでは、導入した液体の回収率は著しく低下し、灌流システムを用いた細胞回収が困難だと考えられる。
【００７０】
＜実施例２＞
この実施例では、被覆剤で骨を被覆した後に穴を開けて加工骨を調製し、骨に穴を開ける工程及び骨を被覆する工程の順序が、液体の回収効率に与える影響の有無を確認したまた、液体の導入及び細胞の回収を、シリンジによる用手法で行い、液体の回収効率を確認した。
【００７１】
１．加工骨の調製
ケタラールで麻酔したブタ(LWD系、体重30 kg程度)から大腿骨を摘出し、得られた大腿骨を４℃にて保管した。実施例１と同様にして、SILPOT184(東レダウコーニング社)及びCATALYST SILPOT184(東レダウコーニング社)から、脱気処理したPDMS溶液(600 mL)を調製した。大腿骨をプラスチックケースに入れ、PDMS溶液を流し込んだ。これを室温で静置してPDMSを硬化させた。これにより、ブタ大腿骨をPDMSで被覆した加工骨を得た。PDMSで被覆した大腿骨に電動ドリルで直径1.2 mmの穴を２カ所開け、それらの穴に注射針(18G x 1 1/2”、テルモ株式会社製)を挿入した。
【００７２】
２．細胞の回収
加工骨の各穴に挿入された２本の注射針のそれぞれにチューブ(C-フレックス  ポンプチューブ、製品番号6424-13、ヤマト科学製)及びシリンジ(20 mL用、テルモ株式会社製)をつないだ。一方のシリンジから生理食塩水(25 mL)を骨内へ導入した。生理食塩水を導入したときの写真を、図４に示す。導入された液体を、もう一方のシリンジに回収した。この導入と回収の操作をさらに３回繰り返して、計100 mLの生理食塩水を骨内へ導入した。回収した液体の量は、メスシリンダーで測定した。回収した液体の量は99 mLであり、回収率(回収した液体量／導入した液体量)は99％であった。
【００７３】
３．考察
導入した液体のほとんど全てを第２の穴から回収できたことから、骨を被覆する工程及び骨に穴を開ける工程を行う順序は、回収の効率に影響がないことがわかった。また、PDMSで骨を被覆することにより、用手法での細胞回収が可能だと考えられる。
【００７４】
＜比較例２＞
この比較例では、ブタ大腿骨を被覆剤で被覆せずに、実施例２と同様の実験を行った。
【００７５】
１．大腿骨の摘出及び穴の形成
実施例１と同様にして、ブタ(LWD系、体重30 kg程度)から摘出した大腿骨に直径1.2 mmの穴を２カ所開け、それらの穴に注射針(18G x 1 1/2”、テルモ株式会社製)を挿入した。各穴に注射針を挿入した状態の大腿骨を、ペーパータオルを敷いたトレーに載せた。
【００７６】
２．細胞の回収
大腿骨の各穴に挿入された２本の注射針のそれぞれにチューブ(C-フレックス  ポンプチューブ、製品番号6424-13、ヤマト科学製)及びシリンジ(20 mL用、テルモ株式会社製)をつないだ。一方のシリンジから生理食塩水(25 mL)を骨内へ導入した。生理食塩水を導入した後、大腿骨表面の様々な箇所から液漏れが生じた。液漏れが生じたときの写真を、図５に示す。図５に示されるように、漏れ出た液体はトレーの中にたまっていた。導入された液体を、第２の穴から、もう一方のシリンジに回収した。この操作をさらに３回繰り返して、計100 mLの生理食塩水を骨内へ導入した。回収した液体の量は20 mLであり、回収率(回収した液体量／導入した液体量)は20％であった。なお、漏れ出た液体の量は、約74 mLであった。
【００７７】
３．考察
比較例１と同様、骨に液体を導入すると、導入した液体は骨の表面から漏れ出ることがわかった。実施例２の結果と比較すると、被覆していない骨では導入した液体の回収率は著しく低下し、用手法での細胞回収が困難だと考えられる。
【００７８】
＜実施例３＞
この実施例では、実施例２とは異なる種類の被覆剤で骨を被覆した後に穴を開けて、加工骨を調製し、被覆材の種類を検討した。また、液体の導入及び細胞の回収を、シリンジによる用手法で行い、液体の回収効率を確認した。
【００７９】
１．加工骨の調製
(1-1)大腿骨の摘出
ケタラールで麻酔したブタ(LWD系、体重30 kg程度)から大腿骨を摘出し、得られた大腿骨を４℃にて保管した。
【００８０】
(1-2)骨の被覆
被覆剤として、エポキシ樹脂系接着剤のエポキシパテ水中用(セメダイン株式会社製)を用いた。エポキシパテ(60 g)を、色のむらがなくなり白色になるまで練って混合した。混合したエポキシパテで大腿骨を覆い、これを室温で静置してエポキシパテを硬化させた。これにより、ブタ大腿骨をエポキシパテで被覆した加工骨を得た。エポキシパテで被覆した大腿骨に電動ドリルで直径1.2 mmの穴を２カ所開け、それらの穴に注射針(18G x 1 1/2”、テルモ株式会社製)を挿入した。
【００８１】
２．細胞の回収
加工骨の各穴に挿入された２本の注射針のそれぞれにチューブ(C-フレックス  ポンプチューブ、製品番号6424-13、ヤマト科学製)及びシリンジ(20 mL用、テルモ株式会社製)をつないだ。一方のシリンジから生理食塩水(25 mL)を骨内へ導入した。生理食塩水を導入したときの写真を、図６に示す。導入された液体を、もう一方のシリンジに回収した。この導入と回収の操作をさらに３回繰り返して、計100 mLの生理食塩水を骨内へ導入した。回収した液体の量は、メスシリンダーで測定した。回収した液体の量は98.5 mLであり、回収率(回収した液体量／導入した液体量)は98.5％であった。
【００８２】
３．考察
導入した液体のほとんど全てを第２の穴から回収できたことから、骨の表面からの液体の漏出はほとんど無かったと考えられる。よって、エポキシパテで骨を被覆することにより、骨の表面から液体が漏れ出ることを抑制できるので、細胞回収が可能だと考えらえる。
【００８３】
＜実施例４＞
この実施例では、実施例２の方法で調製した加工骨に液体を導入し、回収された液体に含まれる細胞の数を測定した。対照として、被覆していない骨を用いた。
【００８４】
１．加工骨の調製
実施例２と同様にして、ブタ大腿骨をPDMSで被覆した加工骨を得た。PDMSで被覆した大腿骨に電動ドリルで直径1.2 mmの穴を２カ所開け、それらの穴に注射針(18G x 1 1/2”、テルモ株式会社製)を挿入した。対照として、ブタ(LWD系、体重30 kg程度)から摘出した大腿骨に直径1.2 mmの穴を２カ所開け、それらの穴に注射針(18G x 1 1/2”、テルモ株式会社製)を挿入した。
【００８５】
２．細胞の回収
(2-1)加工骨からの細胞の回収
加工骨の各穴に挿入された２本の注射針のそれぞれにチューブ(C-フレックス  ポンプチューブ、製品番号6424-13、ヤマト科学製)及びシリンジ(20 mL用、テルモ株式会社製)をつないだ。一方のシリンジから生理食塩水(10 mL)を骨内へ導入した。そして、導入された液体を、もう一方のシリンジに回収した。回収した液体の量は10 mLであり、回収率は100％であった。
【００８６】
(2-2)被覆していない大腿骨からの細胞の回収
大腿骨の各穴に挿入された２本の注射針のそれぞれにチューブ(C-フレックス  ポンプチューブ、製品番号6424-13、ヤマト科学製)及びシリンジ(20 mL用、テルモ株式会社製)をつないだ。一方のシリンジから生理食塩水(120 mL)を骨内へ導入した。そして、導入された液体を、もう一方のシリンジに回収した。回収した液体の量は10 mLであり、回収率は8.3％であった。
【００８７】
３．細胞数の測定
加工骨及び被覆していない大腿骨のそれぞれから回収された液体を、動物用血球分析装置XT-2000iv(シスメックス株式会社製)で分析して、細胞数を測定した。その結果、有核細胞として測定された細胞量は、加工骨から回収された液体では32,335 cells/μLであり、被覆していない大腿骨から回収された液体では4,080 cells/μLであった。
【００８８】
４．考察
加工骨では、10 mLの生理食塩水を導入すると、10 mLの液体が回収できた。これに対して、被覆していない骨では、10 mLの液体を回収するためには、12倍の120 mLの生理食塩水を導入する必要があった。同量の回収液に含まれる細胞の数については、加工骨からは、被覆していない骨の場合の約８倍の細胞が回収できた。すなわち、加工骨を用いた場合の回収効率は、被覆していない骨を用いた場合の回収効率の約96倍であった。以上より、加工骨を用いる本実施形態の方法では、被覆剤により、細胞を含む液体の漏出が抑制されているので、細胞を効率よく回収できることがわかった。
【符号の説明】
【００８９】
１００：灌流部
１０１：骨
１０２：被覆剤
２００：送液部
２０１：灌流液ボトル
２０２：送液ポンプ
３００：回収部
３０１：回収ボトル
４０１〜４０７：チューブ
５０１及び５０２：三方活栓
Ａ：導入口
Ｂ：回収口
矢印：灌流液の流れ
【図１】
2015228848.tif 000002
【図２】
2015228848.tif 000003
【図３】
2015228848.tif 000004
【図４】
2015228848.tif 000005
【図５】
2015228848.tif 000006
【図６】
2015228848.tif 000007